(57)【要約】【課題】５００以上の誘電率εを得ながら、１２０ｋＶ／ｍｍ以上の絶縁破壊電圧を保証することができる、中高圧用途の積層セラミックコンデンサの誘電体セラミック層を構成するのに適した誘電体セラミックを提供する。【解決手段】積層セラミックコンデンサ１の誘電体セラミック層３を構成する誘電体セラミックとして、（ＢａxＳｒyＣａz）ＴｉＯ3（x、y、zはモル比を表し、x+y+z=1である）を主成分とし、前記（x，y，z）が、点Ａ（0.70，0.00，0.30）、点Ｂ（0.69，0.02，0.29）、点Ｃ（0.55，0.10，0.35）、点Ｄ（0.35，0.15，0.50）、点Ｅ（0.50，0.00，0.50）で構成される五角形ＡＢＣＤＥに囲まれる領域内にある（点Ｂ、点Ｃ、点Ｄ、および線分ＡＥ以外の線分を含む）。【選択図】図２
2011246284.tif 000002
【特許請求の範囲】
【請求項１】
（ＢａxＳｒyＣａz）ＴｉＯ3（x、y、zはモル比を表し、x+y+z=1である）を主成分とし、前記（x，y，z）が、点Ａ（0.70，0.00，0.30）、点Ｂ（0.69，0.02，0.29）、点Ｃ（0.55，0.10，0.35）、点Ｄ（0.35，0.15，0.50）、点Ｅ（0.50，0.00，0.50）で構成される五角形ＡＢＣＤＥに囲まれる領域内および線上にある（ただし、点Ａ、点Ｅ、および線分ＡＥは含まない）、誘電体セラミック。
【請求項２】
さらに、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕから選ばれる少なくとも１種の希土類元素を、前記主成分１００モル部に対して、１〜１４モル部含むことを特徴とする、請求項１に記載の誘電体セラミック。
【請求項３】
さらに、Ｍｇ、ＭｎおよびＳｉを、それぞれ、前記主成分１００モル部に対して、０．１〜３．０モル部、０．５〜５．０モル部および１．０〜５．０モル部含むことを特徴とする、請求項１または２に記載の誘電体セラミック。
【請求項４】
積層された複数の誘電体セラミック層および前記誘電体セラミック層間の特定の界面に沿って形成された内部電極を含む積層体と、
前記内部電極の特定のものに電気的に接続されるように前記積層体の外表面上に形成された外部電極と
を備え、
前記誘電体セラミック層は請求項１ないし３のいずれかに記載の誘電体セラミックからなる積層セラミックコンデンサ。
【請求項５】
使用電界が２５〜１００ｋＶ／ｍｍであり、保証絶縁破壊電圧が１２０ｋＶ／ｍｍ以上で
ある、請求項４に記載の積層セラミックコンデンサ。
【発明の詳細な説明】
【技術分野】
【０００１】
この発明は、誘電体セラミックおよびそれを用いて構成される積層セラミックコンデンサに関するもので、特に、高い電界下で用いるのに適した誘電体セラミックおよび積層セラミックコンデンサに関するものである。
【背景技術】
【０００２】
積層セラミックコンデンサにおいては、たとえば２５０〜１０００Ｖという高い電圧下において使用されるものがある。この場合、誘電体セラミック層の１層当たり、その厚みによっては、電界にして、２５〜１００ｋＶ／ｍｍという高い電圧がかかる。そのため、このような中高圧用途の積層セラミックコンデンサでは、誘電体セラミック層が絶縁破壊する懸念がある。
【０００３】
上述した背景からわかるように、中高圧用途に向けられる積層セラミックコンデンサにおいては、絶縁破壊電圧（ＢＤＶ：単位はｋＶ／ｍｍ）が重要な指標となる。ＢＤＶは、電界を上昇させていった際に絶縁破壊が生じる電界の値を言い、負荷試験における寿命とは全く異なる現象によるものである。
【０００４】
誘電体セラミックとして、たとえば特許第３３２３８０１号公報（特許文献１）に記載されたものがある。特許文献１には、（Ｃａ，Ｓｒ，Ｂａ）（Ｚｒ，Ｔｉ）Ｏ3系の誘電体セラミックが開示されている。この誘電体セラミックは、耐還元性を有し、容量温度特性の直線性と品質係数Ｑの向上を図りながら、ＢＤＶの向上を達成している。
【０００５】
一般に、ＢＤＶの高い材料は、誘電率εが低い。上記特許文献１に記載された誘電体セラミックにあっても例外ではなく、１２０ｋＶ／ｍｍ以上のＢＤＶを達成している一方、誘電率εが１００前後と低い。このため、積層セラミックコンデンサの小型化にとって不利である。
【０００６】
したがって、ＢＤＶおよび誘電率εの双方について高い値を与えることができる誘電体セラミックの開発が望まれる。
【特許文献１】特許第３３２３８０１号公報
【発明の開示】
【発明が解決しようとする課題】
【０００７】
そこで、この発明の目的は、高い絶縁破壊電圧ばかりでなく、高い誘電率εを有する、誘電体セラミックを提供しようとすることである。
【０００８】
この発明の他の目的は、上述の誘電体セラミックを用いて構成される、中高圧用途に適した積層セラミックコンデンサを提供しようとすることである。
【課題を解決するための手段】
【０００９】
すなわち、本発明の誘電体セラミックは、（ＢａxＳｒyＣａz）ＴｉＯ3（x、y、zはモル比を表し、x+y+z=1である）を主成分とし、前記（x，y，z）が、点Ａ（0.70，0.00，0.30）、点Ｂ（0.69，0.02，0.29）、点Ｃ（0.55，0.10，0.35）、点Ｄ（0.35，0.15，0.50）、点Ｅ（0.50，0.00，0.50）で構成される五角形ＡＢＣＤＥに囲まれる領域内および線上にある（ただし、点Ａ、点Ｅ、および線分ＡＥは含まない）ことを特徴としている。
【００１０】
本誘電体セラミックにおいて、さらに、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕから選ばれる少なくとも１種の希土類元素が、上記主成分１００モル部に対して、１〜１４モル部含まれていることが好ましい。
【００１１】
また、この発明に係る誘電体セラミックは、さらに、Ｍｇ、ＭｎおよびＳｉを、それぞれ、上記主成分１００モル部に対して、０．１〜３．０モル部、０．５〜５．０モル部および１．０〜５．０モル部含むことが好ましい。
【００１２】
本発明は、また、積層された複数の誘電体セラミック層および誘電体セラミック層間の特定の界面に沿って形成された内部電極を含む積層体と、内部電極の特定のものに電気的に接続されるように積層体の外表面上に形成された外部電極とを備える、積層セラミックコンデンサにも向けられる。この発明に係る積層セラミックコンデンサは、上記誘電体セラミック層が前述したような本発明に係る誘電体セラミックからなることを特徴としている。
【００１３】
本発明は、特に、使用電界が２５〜１００ｋＶ／ｍｍであり、保証絶縁破壊電圧が１２０ｋＶ／ｍｍ以上である、積層セラミックコンデンサに対して有利に適用される。
【発明の効果】
【００１４】
この発明に係る誘電体セラミックにおいて、ＢａＴｉＯ3とＳｒＴｉＯ3とＣａＴｉＯ3とは、全率固溶せず、３相に分離することがある。ここで、ＢａＴｉＯ3は、単独ではその絶縁破壊電圧が低いが、誘電率εについては高い。他方ＣａＴｉＯ3は、単独では、その絶縁破壊電圧が高いが、誘電率εについては低い。よって、ＢａＴｉＯ3とＣａＴｉＯ3とが共存するような領域に組成設計することにより、両者の長所を併せ持つ特性を引き出すことができる。これに対し、さらに適量のＳｒＴｉＯ3が共存させることにより、誘電率εと絶縁破壊電圧とをさらに向上させることができる。
【００１５】
その結果、本発明に係る誘電体セラミックによれば、たとえば、誘電率εについては５００以上の値を得ながら、１２０ｋＶ／ｍｍ以上の絶縁破壊電圧を保証することができる。
【００１６】
また、本発明に係る誘電体セラミックが、前述したように、さらに、希土類元素を含む場合には、前述の誘電率εと絶縁破壊電圧とをさらに向上させることができる。
【００１７】
さらに、本発明に係る誘電体セラミックによれば、Ｍｇ、ＭｎおよびＳｉを所定量含む場合には、還元性雰囲気での焼成によっても、上述したような誘電率εおよび絶縁破壊電圧を得ることができる。したがって、Ｎｉを主成分とする内部電極を備える積層セラミックコンデンサにおいても、良好な特性を確保することができる。
【発明を実施するための最良の形態】
【００１８】
図１は、この発明の一実施形態による積層セラミックコンデンサ１を示す断面図である。
【００１９】
積層セラミックコンデンサ１は、積層体２を備えている。積層体２は、積層された複数の誘電体セラミック層３と、複数の誘電体セラミック層３間の特定の複数の界面に沿ってそれぞれ形成された複数の内部電極４および５とをもって構成されている。
【００２０】
内部電極４および５は、好ましくは、Ｎｉを主成分としている。内部電極４および５は、積層体２の外表面にまで到達するように形成されるが、積層体２の一方の端面６にまで引き出される内部電極４と他方の端面７にまで引き出される内部電極５とが、積層体２の内部において交互に配置されている。
【００２１】
積層体２の外表面であって、端面６および７上には、それぞれ、外部電極８および９が形成されている。外部電極８および９は、たとえば、Ｃｕを主成分とする導電性ペーストを塗布し、焼付けることによって形成される。一方の外部電極８は、端面６上において、内部電極４と電気的に接続され、他方の外部電極９は、端面７上において、内部電極５と電気的に接続される。
【００２２】
外部電極８および９上には、はんだ付け性を良好にするため、必要に応じて、Ｎｉなどからなる第１のめっき膜１０および１１、さらにその上に、Ｓｎなどからなる第２のめっき膜１２および１３がそれぞれ形成される。
【００２３】
このような積層セラミックコンデンサ１において、誘電体セラミック層３は、本発明に係る誘電体セラミック、すなわち、（ＢａxＳｒyＣａz）ＴｉＯ3（x、y、zはモル比を表し、x+y+z=1である）を主成分とし、前記（x，y，z）が、点Ａ（0.70，0.00，0.30）、点Ｂ（0.69，0.02，0.29）、点Ｃ（0.55，0.10，0.35）、点Ｄ（0.35，0.15，0.50）、点Ｅ（0.50，0.00，0.50）で構成される五角形ＡＢＣＤＥに囲まれる領域内および線上にある（ただし、点Ａ、点Ｅ、および線分ＡＥは含まない）誘電体セラミックから構成される。この（ＢａxＳｒyＣａz）ＴｉＯ3の（x,y,z）の座標と五角形ＡＢＣＤＥを説明する三元系組成図を図２に示す。
【００２４】
この誘電体セラミックの主成分において、ＢａＴｉＯ3、ＳｒＴｉＯ3、ＣａＴｉＯ3は、互いに全率固溶せず、３相に分離することがある。そして、ＢａＴｉＯ3については、単独では、絶縁破壊電圧（ＢＤＶ）が低いが、誘電率εが高い。他方、ＣａＴｉＯ3については、単独では、ＢＤＶが高いが、εが低い。これら両者を共存させると、両者の平均ではなく、両者の相乗効果により、両者の長所を併せ持った特性が得られることがわかった。これに対し、さらに適量のＳｒＴｉＯ3が共存させることにより、誘電率εと絶縁破壊電圧とをさらに向上することがわかった。εについては５００以上の値を得ながら、１４０ｋＶ／ｍｍのＢＤＶを得ることができ、最低でも、１２０ｋＶ／ｍｍ以上のＢＤＶを保証することができる。
【００２５】
誘電体セラミック層３を構成する誘電体セラミックは、さらに、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕから選ばれる少なくとも１種の希土類元素を、上述の主成分１００モル部に対して、１〜１４モル部含むことが好ましい。このような希土類元素は、前記主成分の効果を高める作用を有していて、希土類元素を所定量加えることにより、ＢＤＶおよびεの両立レベルを向上させることができる。
【００２６】
誘電体セラミック層３を構成する誘電体セラミックは、さらに、Ｍｇ、ＭｎおよびＳｉを、それぞれ、前述の主成分１００モル部に対して、０．１〜３．０モル部、０．５〜５．０モル部および１．０〜５．０モル部含むことが好ましい。このように、Ｍｎ、ＭｇおよびＳｉを所定量含むと、還元性雰囲気での焼成が要求される、Ｎｉを内部電極４および５の主成分とする積層セラミックコンデンサ１においても、高いＢＤＶおよび高いεを得ることができ、良好な信頼性を確保することができる。
【００２７】
上述したように、誘電体セラミック層３を構成する誘電体セラミックに、主成分の他に、希土類元素、ならびに／またはＭｎ、ＭｇおよびＳｉを含有させる場合、誘電体セラミック層３となるべきセラミックグリーンシートを成形するために用意されるスラリーにおいて、ＢａＴｉＯ3粉末、ＳｒＴｉＯ3粉末およびＣａＴｉＯ3粉末に加えて、希土類元素の酸化物または炭酸化合物等の粉末ならびに／またはＭｎ、ＭｇおよびＳｉの酸化物または炭酸化合物等の粉末が添加される。
【００２８】
この発明に係る誘電体セラミックは、Ｔｉが、５モル％以下であれば、Ｚｒおよび／またはＨｆで置換されてもよい。また、（ＢａxＳｒyＣａz）／Ｔｉモル比は１前後であるが、安定した特性を得るためには、０．９５０〜１．０２５程度が好ましい。
【実施例】
【００２９】
次に、この発明による効果を確認するために実施した実験例について説明する。
【００３０】
まず、主成分の出発原料として、固相法によって合成したＢａＴｉＯ3粉末、ＳｒＴｉＯ3粉末およびＣａＴｉＯ3粉末を用意した。また、副成分の出発原料として、Ｙ2Ｏ3、Ｌａ2Ｏ3、ＣｅＯ2、Ｐｒ6Ｏ11，Ｎｄ2Ｏ3、Ｓｍ2Ｏ3、Ｅｕ2Ｏ3、Ｇｄ2Ｏ3、Ｔｂ2Ｏ3、Ｈｏ2Ｏ3、Ｅｒ2Ｏ3、Ｔｍ2Ｏ3、Ｙｂ2Ｏ3およびＬｕ2Ｏ3といった希土類元素の酸化物粉末を用意するとともに、ＭｇＯ、ＭｎＯ、ＳｉＯ2、ならびに、（ＢａxＳｒyＣａz）／Ｔｉモル比ｍの調整用のＢａＣＯ3粉末およびＴｉＯ2粉末を用意した。
【００３１】
次に、上記のように用意されたＢａＴｉＯ3粉末、ＳｒＴｉＯ3粉末およびＣａＴｉＯ3粉末を、表１に示した組成となるように秤量し、これら粉末を混合するとともに、さらに、表１の組成となるように、副成分の出発原料粉末を添加した。表１において、希土類元素、Ｍｇ、ＭｎおよびＳｉの各酸化物粉末の添加量は、主成分１００モル部に対するモル部で示している。次いで、上述した混合粉末を、直径２ｍｍのＰＳＺ製メディアを用いて、ボールミルにより水中で１６時間混合し、十分に分散させたスラリーを得た。このスラリーを乾燥し、誘電体セラミックの原料粉末を得た。
【００３２】
【表１】
2011246284.tif 000003
【００３３】
次に、上記原料粉末に、ポリビニルブチラール系バインダおよびエタノールを加えて、ボールミルにより混合し、セラミックスラリーを得た。このセラミックスラリーをドクターブレード法によってシート成形し、セラミックグリーンシートを得た。
【００３４】
次に、上記セラミックグリーンシート上に、Ｎｉを主成分とする導電性ペーストをスクリーン印刷し、内部電極となるべき導電性ペースト膜を形成した。そして、この導電性ペースト膜が形成された１１枚のセラミックグリーンシートを、導電性ペースト膜が引き出される側が互い違いになるように積層し、生の積層体を得た。
【００３５】
次に、生の積層体を、窒素雰囲気中において３００℃の温度に加熱し、バインダを燃焼させた後、Ｈ2−Ｎ2−Ｈ2Ｏガスからなる還元性雰囲気中において、１１５０℃の温度で２時間焼成し、焼結した積層体を得た。この積層体は、セラミックグリーンシートが焼結して得られた誘電体層および導電性ペースト膜が焼結して得られた内部電極を備えているものである。
【００３６】
次いで、積層体の両端面上に、ガラスフリットを含有するとともにＣｕを主成分とする導電性ペーストを塗布し、窒素雰囲気中において８００℃の温度で焼付け、内部電極と電気的に接続された外部電極を形成し、さらに、外部電極の上に、Ｎｉめっき膜およびＳｎめっき膜を形成し、各試料に係る積層セラミックコンデンサを得た。
【００３７】
このようにして得られた積層セラミックコンデンサの外形寸法は、長さ２．０ｍｍ、幅１．２ｍｍおよび厚さ０．５ｍｍであり、内部電極間に介在する誘電体セラミック層の厚みは１０μｍであった。また、静電容量形成に有効な誘電体セラミック層の数は１０であり、誘電体セラミック層１層当たりの対向電極面積は１．３ｍｍ2であった。
【００３８】
上記の各試料に係る積層セラミックコンデンサにおける誘電体セラミック層を構成する誘電体セラミックの誘電率εを、２５℃、１ｋＨｚ、１Ｖrmsの条件下で測定した積層セラミックコンデンサの静電容量から求めた。また、誘電体セラミック層を構成する誘電体セラミックの抵抗率ρを、２５℃の温度にて３００Ｖの電圧を６０秒間チャージして測定した絶縁抵抗から求めた。また、積層セラミックコンデンサに、直流電圧を５０Ｖ／秒の速さで昇圧しながら印加し、ＢＤＶ（平均値）を求めた。
【００３９】
以上のようにして求められた誘電率ε、ｌｏｇρおよびＢＤＶが表２に示されている。なお、表２には、誘電率εとＢＤＶの両立を定量的に判断可能にするための指標としてのε×（ＢＤＶ）2も示されている。
【００４０】
【表２】
2011246284.tif 000004
【００４１】
試料１〜１１は、表１に示すように、希土類元素を含まない組成において、（x,y,z）を変化させたものである。これら試料１〜１１のうち、（x,y,z）が本発明の範囲にある試料４〜８によれば、５００以上のεおよび１４０ｋＶ／ｍｍ以上のＢＤＶであって、中高圧対応の目安である１２０ｋＶ／ｍｍのＢＤＶが保証される。ε×（ＢＤＶ）2としては、１×１０7ｋＶ2／ｍｍ2以上の値が得られる。これに対し、（x,y,z）が本発明の範囲外である試料１〜３、９〜１１では、ＢＤＶとεとが両立できておらず、ε×（ＢＤＶ）2として、１×１０7ｋＶ2／ｍｍ2に満たない値となっている。
【００４２】
試料１２〜２１は、上述した試料４〜８と比較しながら、希土類元素としてのＤｙの添加の効果を評価したものである。試料１２〜２１によれば、試料４〜８と比較して、εおよびＢＤＶがともに向上しており、このことは、ε×（ＢＤＶ）2において顕著に現れている。
【００４３】
試料２４〜２８は、希土類元素Ｄｙの添加量を変化させて、添加量による影響を評価するためのものである。希土類元素の添加量が１〜１４モル部の範囲内において、希土類元素を含まない試料２〜５と同等またはそれ以上のεおよびＢＤＶが得られている。
【００４４】
試料２２〜２３は、ｍを変化させたものであり、試料２９〜３４は、Ｍｇ、ＭｎまたはＳｉの添加量を変化させたものである。ｍについては０．９５〜１．０２５、Ｍｇについて０．５〜５．０モル部、Ｍｎについて０．１〜３．０モル部、Ｓｉについて１．０〜５．０モル部の範囲において、還元雰囲気中で焼成された積層セラミックコンデンサにおいても、十分に絶縁性を備え、十分なεとＢＤＶを得ている。
【００４５】
試料３５〜４８は、希土類元素として、Ｄｙ以外のものでも適用可能であることを確認
したものである。
【図面の簡単な説明】
【００４６】
【図１】この発明の一実施形態による積層セラミックコンデンサ１を図解的に示す断面図である。
【図２】（x,y,z）の座標を示す三角図である。
【符号の説明】
【００４７】
１  積層セラミックコンデンサ
２  積層体
３  誘電体セラミック層
４，５  内部電極
８，９  外部電極
【図１】
2011246284.tif 000005
【図２】
2011246284.tif 000006